(57)【要約】【課題】ガードレールにおける自動車外鉄板から引き裂かれる金属片の突き刺さりを防止して人身事故を未然に防ぐとともに、ガードレールに既に付着している金属片を除去後、ガードレールに残る塗装の脱落部分や擦り傷などの軽微な損傷部分では再塗装や補修作業を必要とせず、さらに自動車や人に対し夜間の視認性を向上させガードレールに対する衝突を未然に防止することができる高強力保護シートを提供する。【解決手段】高強力繊維からなる布帛２の片面に反射材３を備え、前記布帛２の他面に粘着剤４を塗布してガードレール５の継ぎ目５ａおよびボルト締め部分５ｂを覆うように装着可能とした。【選択図】    図２
2007046280.tif 000002
【特許請求の範囲】
【請求項１】
高強力繊維からなる布帛の片面に反射材を備え、前記布帛の他面に接着剤または粘着剤を塗布してガードレールの継ぎ目およびボルト締め部分を覆うように装着可能としたことを特徴とする高強力保護シート。
【請求項２】
布帛は高強力繊維としてＰＢＯ繊維、ポリアリレート繊維、ポリアラミド繊維、超高強度ポリエチレン繊維の一種以上を含むものを他の繊維と交織、混紡、混綿し製造された不織布、織物、編物、フェルトなどであることを特徴とする請求項１記載の高強力保護シート。
【請求項３】
反射材面に安全を喚起する記号や文字などを画したことを特徴とする請求項１または２記載の高強力保護シート。
【発明の詳細な説明】
【技術分野】
【０００１】
本発明はガードレールの継ぎ目およびボルト締め部分を覆う高強力保護シートに関するものである。
【背景技術】
【０００２】
近年、ガードレールの継ぎ目や、ボルト締め部分に自動車外鉄板から引き裂かれた金属片が突き刺さり、この金属片に接触することによる人身事故が報告されている。
これらの原因は、既に国土交通省などから開示されているように車両の接触の際に、ガードレールの凸部や凹部に自動車外鉄板が引っかかり外鉄板がナイフ状に引き裂かれることになり、このナイフ状に引き裂かれた金属片がガードレールに突き刺さった状態となる。
【０００３】
現在確認されているだけで、全国で約３８，０００箇所に亘って金属片が刺さっていたことが確認されている。
【発明の開示】
【発明が解決しようとする課題】
【０００４】
ガードレールにおける金属片の付着場所を例えば溶接などで補修するには甚大な時間と労力を必要とし、さらにはガードレールの形状変更となるとさらに大きな労力と時間を必要とする問題があった。
【０００５】
本発明の目的は、このような課題を解決するものであり、ガードレールにおける自動車外鉄板から引き裂かれる金属片の突き刺さりを防止して人身事故を未然に防ぐとともに、ガードレールに既に付着している金属片を除去後、ガードレールに残る塗装の脱落部分や擦り傷などの軽微な損傷部分では再塗装や補修作業を必要とせず、さらに自動車や人に対し夜間の視認性を向上させガードレールに対する衝突を未然に防止することができる高強力保護シートを提供することにある。
【課題を解決するための手段】
【０００６】
本発明の請求項１に記載の高強力保護シートは、高強力繊維からなる布帛の片面に反射材を備え、前記布帛の他面に接着剤または粘着剤を塗布してガードレールの継ぎ目およびボルト締め部分を覆うように装着可能としたことを特徴とする。
【０００７】
請求項２に記載の高強力保護シートは、布帛は高強力繊維としてＰＢＯ繊維、ポリアリレート繊維、ポリアラミド繊維、超高強度ポリエチレン繊維の一種以上を含むものを他の繊維と交織、混紡、混綿し製造された不織布、織物、編物、フェルトなどであることを特徴とする。
【０００８】
請求項３に記載の高強力保護シートは、反射材面に安全を喚起する記号や文字などを画したことを特徴とする。
上記構成において反射材としては、オープンビーズ型反射材やガラスビーズ封入型反射材、カプセル型反射材、プリズム式反射材を用いることが可能であるが、屋外で降雨時にも使用されることを考慮すると、オープンビーズ型反射材以外のものが好適である。また、高強力繊維は高張力、高モジュラスのものであれば高強力保護シートとしての使用目的を達成する上で問題がない。これらの反射材と高強力繊維は熱溶着や接着剤や粘着剤などにより積層される。
【０００９】
ガードレールに付着した金属片は、自動車の衝突によりかなりの力が加わって発生したことは明白であり、これらの強い外力に耐えるために高強力繊維で保護するのである。
さらに、これらの反射材を片面に有する高強力保護シートにおいて、反射材面に安全を喚起する記号や文字などを画することによりガードレールの存在がより明確となり、安全性を高めることができる。
【発明の効果】
【００１０】
以上のように、本発明の高強力保護シートは、ガードレールにおける自動車外鉄板から引き裂かれる金属片の突き刺さりを防止して人身事故を未然に防ぐとともに、ガードレールに既に付着している金属片を除去後、ガードレールに残る塗装の脱落部分や擦り傷などの軽微な損傷部分では再塗装や補修作業を必要とせず、さらに自動車や人に対し夜間の視認性を向上させガードレールに対する衝突を未然に防止することができる高強力保護シートを提供することができる。また、高強力繊維がポリアラミド繊維類を含むものであっても紫外線による経時での劣化が起きるが、反射材を表面に積層することにより反射機能と同時に耐候性の向上も可能となる。高強力繊維に装着された反射材の存在によりドライバーや歩行者などにとっても安全上視認性を向上させることができるとともに、ガードレールに対する自動車や歩行者などの接触を減少させることができる。また、高強力保護シートに自動車が接触するなどして高強力保護シートに何らかの欠損が発生したとき、点検で光を当てることにより欠損部位は異常反射を起こすために夜間のパトロールなどによる点検でも即時に欠損を発見できる。さらに、高強力保護シートはガードレールの継ぎ目およびボルト締め部分を覆うように貼り付けるだけの施工で済み、極めて短時間でガードレールの補修や改修工事が完了できる利点を有している。
【発明を実施するための最良の形態】
【００１１】
以下、本発明の一実施の形態を、図１および図２に基づき具体的に説明する。
図において、１は高強力繊維からなる布帛２の片面に反射材３を備え、前記布帛２の他面に粘着剤４を塗布してなる高強力保護シートである。
【００１２】
前記反射材３は特に適当な反射効果があれば問題ない。詳しくは、反射材３としてはオープンビーズ型反射材やガラスビーズ封入型反射材、カプセル型反射材、プリズム式反射材を用いることが可能であるが、屋外で降雨時にも使用されることを考慮すると、オープンビーズ型反射材以外のものが好適である。この反射材３を貼り付ける基材である高強力繊維には接着性や耐候性さらには耐久性などを高めるために樹脂のコーティングなどの加工を予め施しておくことが望ましい。コーティングを実施する方法としては、原料の形態によりカレンダー加工やラミネート加工、押し出しラミネート加工などのラミネート系の加工方法や、ディッピング、ドクターコーティング、コンマコーティング、グラビヤコーティング、ロータリースクリーンなどのゾル状液体のコーティング加工方法がある。
【００１３】
コーティングに使用される樹脂は塩化ビニール樹脂、アクリル樹脂、ポリウレタン樹脂、エチレン酢酸ビニール共重合樹脂など反射材３との積層の問題が無ければ特に限定されるものではない。
【００１４】
さらに、樹脂には目的に応じて顔料や耐候助剤である紫外線吸収剤、光安定剤、酸化防止剤などの樹脂添加剤を加えるなど公知の技術が応用できる。
さらに、高強力繊維を主成分とする布帛２への雨水の浸透を防ぐために、布帛２の片面もしくは両面にシリコーン系やフッ素系やパラフィン系の撥水剤をコーティングしたり、布帛２に前記撥水剤を含浸しておくことが望ましい。
【００１５】
前記布帛２の他面に粘着剤４を塗布しておくことにより高強力保護シート１を図２に示すようにガードレール５の継ぎ目５ａおよびボルト締め部分５ｂを覆うように貼り付ける作業を容易に行なうことができる。この際、反射材３として布帛２の厚みによる段差部を隠す大きさの反射材シートを用い、布帛２よりはみ出した反射材シートの裏面に粘着剤を塗布しておく。前記粘着剤４の代わりに接着剤を使用することも可能であるが、接着剤は塗布から時間が経過すると硬化が進むために粘着剤４を使用する方が望ましい。さらに粘着剤４は外部からの衝撃に対し若干のズレを生じることにより衝撃力を緩和させる効果がある。
【００１６】
粘着剤４としてはアクリル系、シリコーン系、天然ゴム系など特に限定されるものではないが被着体への粘着性が優れ、且つ経時変化が少ないアクリル酸エステル系のものが望ましい。
【００１７】
粘着剤４面には必要に応じて離型剤としての離型紙やポリエチレンフィルムなどを貼り付けておくと最終製品として取り扱いが容易になる。
布帛２の材料はＰＢＯ繊維、ポリアリレート繊維、ポリアラミド繊維、超高強度ポリエチレン繊維などの何れかの高強力繊維が使用され、あるいはこれらの繊維の一種以上を含むものをナイロン、ポリエステル、ガラス繊維、金属繊維、ポリエチレン繊維、ポリプロ繊維などの汎用繊維と交織、混紡、混綿したものが使用され、これを用いて製造された不織布、織物、編物、フェルトなどの形態の布帛２が使用される。この布帛２自体の強度は布帛２の厚みや単位面積あたりの質量により粗決定されるものであり、質量が１００ｇ／ｍ２  以上、好ましくは質量が１５０ｇ／ｍ２  以上であることが望ましい。
【００１８】
汎用繊維であるポリエステルやナイロンを用いる場合は高強力繊維に対し約３倍の質量を有すものであれば実用的強度を有するが、高強力保護シート１の厚みが厚くなり過ぎることや硬くなり過ぎることにより可撓性に欠ける問題を有する。
【００１９】
ところで、図面に示す実施の形態では高強力保護シート１でガードレール５の継ぎ目５ａおよびボルト締め部分５ｂを一体に覆っているが、ガードレール５の継ぎ目５ａとボルト締め部分５ｂを別々に覆うようにしても良い。
【００２０】
以下、実施例および比較例について説明し、これらの評価結果を表１に示す。
評価方法
図３に示すように実際のガードレール部材６，６を用い、通常の連結部と同様にボルト７で連結し、ガードレール部材６，６の段差部分を作った。このガードレール部材６，６の継ぎ目（段差部分）６ａおよびボルト締め部分６ｂを覆うように以下の実施例および比較例の試料８を貼り付けた。
【００２１】
この繋がれたガードレール部材６，６をボルト締め部分６ｂよりも継ぎ目６ａが上に位置するように４５度の角度になるように傾けて、１０ｋｇの直方体の鉄ブロック９を５０ｃｍ滑走させて継ぎ目６ａの段差にぶつけて耐久試験を行ないその損傷を比較した。
【００２２】
実施例１
高強力繊維として帝人（株）製のテクノーラ（登録商標）ＭＳＰ０２０１を１００％用いて平織りで作られた質量１５２ｇ／ｍ２  の布帛の片面に、カンボウプラス（株）製のポリエステル２５０デニールの基布の両面に軟質塩化ビニール製ターポリンを積層し、このターポリンの片面にガラスビーズ封入型反射材加工を行なった反射材ＡＰＲ７００をコニシ（株）製ボンドＧ１７を用いて貼り付けた。カードレールへの基材の貼り付けは市販の両面粘着テープを用いた。
【００２３】
実施例２
高強力繊維として（株）クラレ製のベクトラン（登録商標）０１３３を１００％用いて平織りで作られた質量１０２ｇ／ｍ２  の布帛の片面に住友スリーエム（株）製の反射材ダイヤモンドグレード（登録商標）フレキシブルタイプ  ３９１０を貼り付けた。カードレールへの基材の貼り付けは市販の両面粘着テープを用いた。
【００２４】
実施例３
高強力繊維として帝人（株）製のテクノーラ（登録商標）ＭＳＰ０２０１を用いて作られた実施例１と同じ平織り組織とするものの、縦糸および緯糸の半分にＥガラス繊維を用いてテクノーラ（登録商標）ＭＳＰ０２０１とＥガラス繊維とが交互に並ぶように交織して作られた質量２２０ｇ／ｍ２  の布帛の片面にカンボウプラス（株）製の反射材ＡＰＲ７００をコニシ（株）製ボンドＧ１７を用いて貼り付けた。カードレールへの基材の貼り付けは市販の両面粘着テープを用いた。
【００２５】
比較例１
カンボウプラス（株）製の反射材ＡＰＲ７００を市販の両面粘着テープを用いてガードレールに貼り付けた。
【００２６】
比較例２
反射材として用いた住友スリーエム（株）製の反射材ダイヤモンドグレード（登録商標）フレキシブルタイプ  ３９１０の非反射面に大和紡績（株）製の軟質塩化ビニールコートのポリエステル帆布ファイナル（登録商標）ＴＤ６６０  ５４０ｇ／ｍ２  を貼り付けた後、市販の両面粘着テープを用いてガードレールに貼り付けた。
【００２７】
比較例３
大和紡績（株）製の軟質塩化ビニールコートのポリエステル帆布ファイナル（登録商標）ＴＤ２００  ７５０ｇ／ｍ２  を市販の両面テープを用いガードレールに貼り付けた。
【００２８】
その結果を表１に示す。
【表１】
2007046280.tif 000003
【００２９】
以上のように、高強力繊維を用いた実施例１〜３では布帛の切断は起きなかったが、比較例１のようにカンボウプラス（株）製の反射材ＡＰＲ７００を用いたものや比較例２のように大和紡績（株）製の軟質塩化ビニールコートのポリエステル帆布ファイナル（登録商標）ＴＤ６６０を用いたものにおいてはブロックが衝突した部分で、切断が起きた。比較例３の大和紡績（株）製の軟質塩化ビニールコートのポリエステル帆布ファイナル（登録商標）ＴＤ２００を用いたものにおいてはブロックが衝突した部分で一部切断が認められた。
【００３０】
また、視認性の効果を見るために衝突部位に対し、ライトで照らしたとき反射材を貼ったものは明確に反射の異常が見られ何らかの損傷が良く分かった。
屋外の街灯程度の明るさでも反射の異常として直ぐに認識できた。
【００３１】
一方、反射材を貼らなかった比較例３では、ライトアップしても損傷部位が、分かりにくく充分な光量が得られ難い屋外での街灯による確認では殆ど衝突部位が判別できなかった。
【図面の簡単な説明】
【００３２】
【図１】本発明の一実施の形態における高強力保護シートの断面図である。
【図２】同高強力保護シートをガードレールの継ぎ目およびボルト締め部分を覆うように貼り付けた状態を示す断面図である。
【図３】本発明の実施例と比較例の耐久試験方法を示す説明図である。
【符号の説明】
【００３３】
１      高強力保護シート
２      布帛
３      反射材
４      粘着剤
５      ガードレール
５ａ    継ぎ目
５ｂ    ボルト締め部分
【図１】
2007046280.tif 000004
【図２】
2007046280.tif 000005
【図３】
2007046280.tif 000006